Способ депарафинизации фракции средних дистиллятов с использованием катализатора на основе цеолита IZM-2 и цеолита типа MFI

-1
1. Способ депарафинизации фракции средних дистиллятов, осуществляемый в реакторе с неподвижным слоем по меньшей мере одного катализатора, содержащего по меньшей мере одну гидрирующую-дегидрирующую фазу, содержащую по меньшей мере один металл группы VIB и по меньшей мере один металл группы VIII периодической системы элементов, а также подложку, содержащую по меньшей мере один цеолит IZM-2, по меньшей мере один цеолит со структурным кодом MFI и связующее, причем указанный способ реализуют при температуре от 170°C до 500°C, давлении от 0,1 до 25 МПа, объемной часовой скорости от 0,05 до 50 ч и в присутствии общего количества водорода в смеси с сырьем, обеспечивающего отношение водород/сырье от 50 до 2000 нормальных литров водорода на один нормальный литр сырья.
2. Способ по п. 1, причем указанное сырье содержит по меньшей мере 95 мас.% соединений, кипящих при температуре кипения от 150°C до 400°C.
3. Способ по одному из пп. 1 или 2, причем указанное сырье выбрано из фракций, поступающих с прямой перегонки сырой нефти, фракций с установки коксования, установки висбрекинга, установки парового крекинга и установки каталитического крекинга, сырья, поступающего с установки преобразования биомассы или масла растительного или животного происхождения, и сырья с установки вторичной химической переработки, в частности, пиролиза, пластмассовых отходов, используемых по отдельности или в смеси.
4. Способ по одному из пп. 1-3, причем элементы группы VIII выбраны из железа, кобальта, никеля, используемых по отдельности или в смеси.
5. Способ по одному из пп. 1-4, причем элементы группы VIB выбраны из вольфрама и молибдена, используемых по отдельности или в смеси.
6. Способ по одному из пп. 1-5, причем содержание металла группы VIII, выраженное в расчете на оксид, составляет от 0,5 до 10 мас.% от общего веса указанного катализатора, а содержание неблагородного металла группы VIB, выраженное в расчете на оксид, составляет от 1 до 40 мас.% от общего веса указанного катализатора.
7. Способ по одному из пп. 1-6, причем указанный катализатор имеет общее содержание цеолитов (цеолит IZM-2 и цеолит со структурным кодом MFI) от 5% до 90 мас.% от общего веса указанного катализатора.
8. Способ по одному из пп. 1-7, причем количество связующего в катализаторе составляет от 10 до 95 мас.% от общего веса указанного катализатора.
9. Способ по одному из пп. 1-8, причем цеолит со структурным кодом MFI представляет собой ZSM-5.
10. Способ по п. 9, причем отношение по массе цеолита IZM-2 к цеолиту ZSM-5 в подложке составляет от 0,25 до 9.
-1
11. Способ по одному из пп. 1-10, причем указанный способ реализуют при температуре от 250°C до 440°C, давлении от 1 до 20 МПа, объемной часовой скорости от 0,1 до 10 ч и в присутствии общего количества водорода, смешанного с сырьем, обеспечивающего отношение водород/сырье 100 до 1500 литров водорода на литр сырья.